스티렌 ( styrene ) 234 g , n - 부틸 아크릴 레이트 ( n - butyl acrylate ) 96 g , 메타크릴산 ( methacrylic acid ) 14 g 을 포함 하 는 모노머 혼합물 을 준비 한 다음 , 상기 혼합물 에 연쇄 이동제 ( chain transfer agent ) 인 1 - 도데 칸티 올 ( 1 - dodecanethiol ) 5 g 을 첨가 한 후 , 에스테르 계 왁스 로서 WE - 5 ( NOF corporation ) 45 g 을 용해 시켜 , 이 로부터 얻 은 결과물 을 유화제 인 SDS ( Aldrich ) 수용액 1500 g 에 첨가 하 고 , 초음파 교반기 ( ultrasonic homogenizer ) 를 이용 하 여 60 ℃ 내지 70 ℃ 사이 의 온도 에서 유화 시킨다 . 이 로부터 얻 은 왁스 - 모노머 분 산액 을 반응 온도 80 ℃ 로 가열 된 반응기 에 투입 한 다음 , 여기 에 라디칼 중합 개시제 로서 과 황산칼륨 ( potassium persulfate , KPS ) 수용액 ( 3 . 2 %) 760 g 을 투입 한 후 , 2 시간 동안 질소 가스 퍼지 하 면서 반응 이 진행 되 도록 하 였 다 . 반응 종료 후 , 스티렌 145 g , n - 부틸 아크릴 레이트 66 g 및 메타크릴산 9 g 을 포함 한 모노머 혼합물 과 1 - 도데 칸티 올 3 . 3 g 을 반응기 에 스타 브 드 피딩 ( starved feeding ) 방식 으로 60 분 간 투입 하 여 6 시간 동안 추가 로 반응 시킨 후 , 자연 냉각 시킨다 . 반응 후 입자 의 크기 를 광 산란 방식 으로 측정 ( Horiba 910 을 이용 함 ) 하 여 , " 200 - 300 nm 의 평균 입경 을 가짐 을 확인 하 였 다 . 이 로부터 얻 은 입자 를 "" 라텍스 입자 1 - 왁스 복합체 "" 라 한다 . "